Brevet FR3085047A1 — publié le 20200221

PROCÉDÉ DE TRAITEMENT DES MATIÈRES ULTIMES ISSUES DE PAPETERIES ET INSTALLATION DE TRAITEMENT METTANT EN OEUVRE LEDIT PROCÉDÉ Domaine technique : La présente invention concerne un procédé et une installation de traitement des matières ultimes issues de papeteries, ces matières ultimes étant récupérées à la sortie de machines de désintégration, appelées pulpeurs, agencées pour déchiqueter, désintégrer, triturer des vieux papier et. cartons recyclés pour en extraire une pulpe composée de fibres cellulosiques et d'eau qui va alimenter un circuit de préparation de la pâte à papier, ces matières ultimes comportant encore des fibres cellulosiques contaminées par des matières diverses contenant au moins une fraction de matières métalliques, une fraction de matières synthétiques et une fraction de matières cellulosiques. Technique antérieure : La matière première des papeteries provient essentiellement du recyclage des vieux papiers, journaux, cartons, etc. qui sont récupérés par des centres de collecte, et conditionnés en sacs ou en balles, les balles étant généralement cerclées par du fil de fer ou similaire. La part de ces déchets de papier recyclés peut représenter jusqu'à 90 à 95% de la matière première des papeteries. Les balles sont envoyées dans des machines appelées « pulpeurs » ou « désintégratcurs » où elles sont ouvertes, déchiquetées, désintégrées et triturées pour en extraire les fibres de cellulose. Ces machines sont généralement constituées d'une cuve cylindrique alimentée en eau et dans laquelle un rotor, qui effectue la désintégration de la balle de papier, permet d'extraire des fibres de cellulose individuelles, indépendantes les unes des autres, et de les mettre en suspension dans Veau pour former une pulpe qui est envoyée dans un circuit de préparation de la pâte à papier. 2 Toutefois, ces sacs ou balles de vieux papiers recyclés sont contaminés par toutes sortes de matières autres que (les fibres de cellulose, tels que des matières plastiques, des polystyrènes expansés, des colles, des encres, des métaux, de la ferraille, du bois, 5 etc... et par des fils de fer ou similaire servant par exemple au cerclage des balles. Ces autres matières, appelées par la suite « matières ultimes » peuvent représenter environ 8% du poids total d'une balle. En effet, il faut par exemple une halle de 1,08 tonne pour produire 1 tonne de papier. Ces matières ultimes comportent à la fois des torons formés par la ferraille entrelacée à hauteur d'environ 20% extraits des 10 pulpeurs par des grappins accédant à la cuve par son ouverture en partie supérieure, et des matières restantes au fond des pulpeurs à hauteur d'environ 80% évacués lors de la vidange des cuves par un conduit de vidange situé en partie inférieure. En outre, l'ensemble de ces matières ultimes comportent une part non négligeable de fibres cellulosiques non récupérées par les pulpeurs, car intimement liées aux matières 15 ultimes. Cette part non négligeable de fibres cellulosiques s'élève à environ 50% et représente une perte sèche pour les papeteries. Jusqu'à présent, les matières ultimes de papeteries sont traitées majoritairement comme des déchets ultimes et ne sont pas ou peu valorisées. Elles sont pour la 20 plupart enfouies ou incinérées. Elles représentent pour les papeteries des dépenses importantes car elles ont l'obligation de prendre en charge tous les frais générés par l'évacuation et la valorisation de leurs matières ultimes. A titre d'exemple, le coût d'une mise en décharge pour enfouissement ou d'une incinération est de l'ordre de 150 cures par tonne de matières ultimes. Ainsi, pour une papeterie qui produit par 25 exemple 40.000 tonnes de papier par an, l'évacuation de ses matières ultimes représente une dépense obligatoire et incompressible d'environ 480.000 euros par an, ce qui est bien entendu un coût exorbitant. Cette situation va aller en se dégradant sachant que le taux de matières ultimes dans 30 les papiers de récupération va continuer de croître et la capacité de production va 3 encore augmenter dans les prochaines années. Ainsi, le coût global de traitement des matières ultimes continuera inévitablement sa courbe ascendante devenant un coût insupportable pour les papeteries. En outre, cette situation va générer de nombreux inconvénients liés à l'augmentation du nombre de décharges, la consommation 5 inutile d'énergie pour évaporer l'eau contenue dans les matières ultimes, l'anéantissement de matériaux recyclables dont la fibre de papier issue du bois, la dégradation de notre écosystème, etc. Les papeteries cherchent aujourd'hui des solutions pour valoriser au maximum leurs 10 matières ultimes afin de réduire leurs dépenses et de s'inscrire dans une démarche d'économie circulaire, laquelle veut que le déchet d'une industrie soit recyclé en matière première d'une autre industrie ou de la même. Des solutions de tri et de recyclage des déchets en général visant à récupérer 15 notamment des fibres cellulosiques sont connues depuis de nombreuses années. On peut citer à titre d'exemple les publications WO 1992/016686 Al, EP 0 570 757 B1 et WO 1995/007810 Al. Mais aucune ne permet de répondre aux besoins des papeteries de disposer une ligne de traitement relativement simple et peu énergivore permettant de valoriser au moins 98% des matières ultimes produites et de récupérer 20 la quasi-totale des fibres cellulosiques liées intimement à ces matières ultimes. Exposé de l'invention : La présente invention vise à apporter une solution de valorisation des matières 25 ultimes qui s'inscrit dans le développement durable et qui permet d'engendrer des économies importantes à la fois sur le poste « traitement des matières ultimes en décharge ou en incinérateur avec transport » et sur le poste « achat de matière première réutilisable » des papeteries au moyen d'une ligne de traitement relativement simple et peu énergivore, permettant d'extraire la quasi-totalité des 30 fibres cellulosiques (jusqu'à 99%) liées intimement aux matières ultimes pour les 4 valoriser directement en les réinjectant dans le circuit de préparation de la pâte à papier. Elle se propose également d'extraire séparément les contaminants tels que les matières synthétiques et les matières métalliques afin de permettre leur valorisation dans des filières dédiées telles qu'en plasturgie et en sidérurgie, ces contaminants 5 étant traités mécaniquement, sans altérer leurs propriétés physiques et chimiques, afin qu'ils conservent leurs caractéristiques initiales et puissent être recyclés et réutilisés. Dans ce but, l'invention concerne un procédé du genre indiqué en préambule, caractérisé en ce que l'on récupère lesdites matières ultimes chargées en humidité à 10 plus de 50% en masse, en ce que l'on effectue les opérations de traitement dudit procédé sur lesdites matières ultimes chargées en humidité, et en cc que, parmi lesdites opérations de traitement, l'on procède chronologiquement au moins aux opérations suivantes : 1) broyage et/ou déchiquetage desdites matières ultimes chargées en humidité en 15 parcelles calibrées, 2) séparation mécanique de ladite fraction de matières métalliques desdites matières ultimes, afin de pouvoir la valoriser au moins en partie en sidérurgie, 3) séparation mécanique de ladite fraction de matières synthétiques de ladite fraction de matières cellulosiques, afin de pouvoir la valoriser au moins en plasturgie, et 20 4) séparation mécanique des fibres cellulosiques de ladite fraction de matières cellulosiques, afin de pouvoir les valoriser en les réinjectant dans ledit circuit de préparation de la pâte à papier des papeteries. L'on peut récupérer lesdites matières ultimes chargées en humidité à hauteur de 70 à 25 80% en masse. Dans certains cas, lesdites matières ultimes peuvent comporter des torons formés à partir de matières métalliques filaires et extraits desdits pulpeurs. Dans ce cas, parmi lesdites opérations de traitement, l'on peut procéder avantageusement à une première 30 opération de broyage et/ou déchiquetage desdits torons en parcelles d'un premier 5 calibre correspondant par exemple à une dimension maximale comprise entre 150 et 300mm, et de préférence égale à 250mm, et l'on ajoute lesdits torons réduits en parcelles (TC1) dans lesdites matières ultimes chargées en humidité. 5 L'on peut procéder avantageusement à une seconde opération de broyage et/ou déchiquetage desdites matières ultimes en parcelles d'un deuxième calibre, inférieur au premier calibre, et correspondant par exemple à une dimension maximale comprise entre 60 et 100mm, et de préférence égale à 80mtn. 10 L'on peut ensuite procéder à une première opération de séparation desdites matières ultimes réduites en parcelles dans laquelle on sépare mécaniquement ladite fraction de matières métalliques des autres fractions de matières synthétiques et cellulosiques. Pour effectuer ladite première opération de séparation, l'on peut utiliser la différence 15 de magnétisme desdits matériaux, et l'on peut procéder en deux étapes dans lesquelles on sépare d'une part les parcelles de matières métalliques magnétiques, et d'autre part les parcelles de matières métalliques amagnétiques. Après ladite première opération de séparation, l'on peut effectuer une étape de 20 nettoyage par vibration mécanique pour débarrasser lesdites parcelles de matières métalliques magnétiques et/ou amagnétiques des autres matières cellulosiques et synthétiques restantes, et l'on peut ainsi récupérer ladite fraction de matières métalliques nettoyée pour la valoriser dans des filières dédiées. 25 L'on peut ensuite procéder à une seconde opération de séparation desdites matières ultimes réduites en parcelles débarrassées de ladite fraction de matières métalliques, dans laquelle on sépare ladite fraction de matières cellulosiques de l'autre fraction de matières synthétiques. 6 Pour effectuer la seconde opération de séparation, l'on peut utiliser la différence de densité massique desdits matériaux, et l'on peut récupérer d'une part la fraction de matières cellulosiques qui tombe par gravité, et d'autre part la fraction de matières synthétiques qui reste en suspension par aspiration. 5 De manière avantageuse, l'on peut procéder par centrifugation en présence d'eau et par battage simultané, ladite fraction de matières cellulosiques chargée en eau tombant à travers un tamis d'un troisième calibre inférieur au deuxième calibre, et correspondant par exemple à une dimension maximale comprise entre 4 et 8nnn et de 10 préférence égale à 6mm, et l'on peut ainsi acheminer la fraction de matières cellulosiques réduite vers ledit circuit de préparation de la pâte à papier des papeteries. D'autre part, l'on peut acheminer la fraction de matières synthétiques vers un 15 compacteur et un broyeur granulateur pour les valoriser. Dans ce cas et préalablement, l'on peut séparer la fraction lourde de la fraction légère desdites matières synthétiques. Dans ce but, l'invention concerne également une installation du genre indiqué en 20 préambule, caractérisée en ce qu'elle est agencée pour mettre en oeuvre ledit procédé de traitement et pour travailler sur des matières ultimes chargées en humidité à plus de 50% en masse et de préférence entre 70 et 80% en masse, et en ce qu'elle comporte au moins : 1) un poste de broyage et/ou de déchiquetage agencé pour broyer et/ou déchiqueter 25 lesdites matières ultimes chargées en humidité en parcelles calibrées, 2) un poste de tri métallique agencé pour séparer mécaniquement ladite fraction de matières métalliques desdites matières ultimes afin de pouvoir la valoriser au moins en partie en sidérurgie, 3) un poste de tri cellulosique agencé pour séparer mécaniquement ladite fraction de 30 matières synthétiques afin de pouvoir la valoriser au moins en plasturgie, de ladite 7 fraction de matières cellulosiques, afin de pouvoir les valoriser en les réinjectant dans ledit circuit de préparation de la pâte à papier des papeteries. Dans le cas où lesdites matières ultimes comportent des torons formés à partir de 5 matières métalliques filaires et extraits desdits pulpeurs, ladite installation peut comporter au moins un premier poste de broyage et/ou de déchiquetage agencé pour broyer et/ou déchiqueter lesdits torons en parcelles d'un premier calibre, dont la dimension maximale est par exemple comprise entre 150 et 300mm, et de préférence égale à 250mm, et des moyens pour ajouter lesdits torons réduits en parcelles dans 10 les matières ultimes chargées en humidité. Ledit premier poste de broyage et/ou de déchiquetage comporte avantageusement au moins un broyeur et/ou un déchiqueteur à métaux pourvu d'un rotor de cisaillement complété par une grille tranchante fixe située en aval dudit rotor de cisaillement et 15 définissant ledit premier calibre. Le rotor de cisaillement dudit broyeur et/ou déchiqueteur à métaux est de préférence agencé pour tourner à une faible vitesse de rotation dc l'ordre dc 20 tr/mn, pour déployer une forte puissance de l'ordre de 250kW et pour traiter des torons dont la 20 dimension maximale est par exemple inférieure ou égale à 600mm. Ladite installation peut avantageusement comporter au moins un second poste de broyage et/ou de déchiquetage agencé pour déchiqueter lesdites matières ultimes en parcelles d'un deuxième calibre inférieur au premier calibre, dont la dimension 25 maximale est par exemple comprise entre 60 et 100mm, et de préférence égale à 80mm. Ledit second poste de broyage et/ou de déchiquetage peut comporter avantageusement au moins un broyeur et/ou déchiqueteur universel pourvu d'un rotor 8 de cisaillement et complété par une grille perforée fixe située en aval dudit rotor de cisaillement et définissant ledit deuxième calibre. Ledit poste de tri métallique peut comporter un premier poste de tri métallique 5 comportant au moins un séparateur par champ magnétique agencé pour séparer desdites matières ultimes réduits, ladite fraction de matières métalliques magnétiques des autres fractions de matières métalliques amagnétiques, synthétiques et cellulosiques. 10 En complément, ledit poste de tri métallique peut comporter un second poste de tri métallique comportant au moins un séparateur par courant de Foucault agencé, pour séparer desdites matières ultimes réduits, ladite fraction de matières métalliques amagnétiques des autres fractions de matières métalliques magnétiques, synthétiques et cellulosiques. 15 L'installation comporte avantageusement au moins un convoyeur vibrant en aval dudit second poste de broyage, et ledit premier poste de tri métallique et/ou ledit second poste de tri métallique sont préférentiellement situés sur le trajet dudit convoyeur vibrant. 20 Ladite installation peut en outre comporter, en aval dudit premier poste de tri métallique et/ou dudit second poste de tri métallique, un poste de nettoyage pourvu d'un tapis vibrant perforé agencé pour débarrasser la fraction de matières métalliques des autres fractions de matières synthétiques et cellulosiques restantes. 25 Dans un mode de réalisation préféré de l'invention, ledit poste de tri cellulosique comporte au moins une centrifugeuse alimentée par de l'eau et par lesdites matières ultimes réduits débarrassées de ladite fraction de matières métalliques, ladite centrifugeuse étant agencée pour séparer ladite fraction de matières synthétiques de 30 ladite fraction de matières cellulosiques par différence de densité massique, de sorte 9 que ladite fraction de matières synthétiques est récupérée par aspiration et ladite fraction de matières cellulosiques mélangée à l'eau est récupérée par gravité. Dans ce cas, ladite centrifugeuse comporte avantageusement un tambour fixe pourvu 5 dans sa partie inférieure d'un tamis calibré d'un troisième calibre inférieur au second calibre, un rotor tournant dans ledit tambour et pourvu de pales de battage et d'un racloir, lesdites pales de battage étant agencées pour séparer par battage ladite fraction de matières synthétiques de ladite fraction de matières cellulosiques, et ledit racloir étant agencé pour forcer le passage de ladite fraction de matières cellulosiques 10 au travers dudit tamis destinée à être valorisée et recyclée dans ledit circuit de préparation de la pâte à papier des papeteries. Ledit tamis peut définir un troisième calibre dont la dimension maximale est par exemple comprise entre 4 et 8mm et de préférence égale à 6mm, et ledit rotor peut 15 être agencé pour tourner à grande vitesse entre 900 et 1000 tr/mn. Ladite installation peut comporter, en aval dudit poste de tri cellulosique, un compacteur agencé pour traiter ladite fraction de matières synthétiques pour qu'elle soit valorisée. Dans ce cas, elle peut comporter en amont dudit compacteur, un poste 20 de tri synthétique agencé pour séparer par différence de densité massique la fraction lourde de la fraction légère desdites matières synthétiques. Description sommaire des dessins : 25 La présente invention et ses avantages apparaîtront mieux dans la description suivante d'un mode de réalisation donné à titre d'exemple non limitatif, en référence aux dessins annexés, dans lesquels: la figure 1 est une vue schématique de l'installation de traitement et de valorisation selon l'invention, 10 la figure 2 est une vue schématique d'un broyeur à toron faisant partie de l'installation selon l'invention, la figure 3 est une vue schématique (l'un broyeur acier et plastique faisant partie de l'installation selon l'invention, 5 - la figure 4 est une vue schématique d'une centrifugeuse faisant partie de l'installation selon l'invention, et - les figures 5 et 6 sont des vues schématiques de dessus et de côté de la centrifugeuse de la figure 4. 10 Illustrations de l'invention et meilleure manière de la réaliser : Dans l'exemple de réalisation illustré, les éléments ou parties identiques portent les mêmes numéros de référence. 15 En référence à la figure 1, l'installation 1 de traitement des matières ultimes de papeteries selon l'invention peut constituer une ou plusieurs lignes de traitement de matières ultimes, intégrées ou non aux usines de papeteries. La figure 1 représente à gauche deux machines de désintégration ou pulpeurs 2 qui appartiennent aux papeteries, et d'où sont issues les matières ultimes M qui sont traitées par 20 l'installation 1 de l'invention pour permettre leur séparation et leur valorisation. De manière connue, les pulpeurs 2 de papeteries comportent une cuve alimentée en eau et pourvue d'un rotor en fond de cuve comportant des pales destinées à éclater et ouvrir la balle B de vieux papiers et cartons recyclés introduite par l'ouverture en 25 partie supérieure de la cuve. La rotation du rotor va permettre de triturer et de démêler les fibres cellulosiques qui, additionnées d'eau, vont former une pulpe P. Cette pulpe P est extraite de la cuve par un conduit de sortie 3 pour être acheminée vers un circuit de préparation de la pâte à papier (non représenté). Les matières ultimes M qui restent en fond de cuve sont chargées d'humidité et extraites de la 30 cuve par un conduit de vidange 4, transitent par un tambour ajouré 5, cylindre à 11 claire-voie, ou similaire pour récupérer encore de la pulpe P afin de la réinjecter dans le circuit de préparation de pâte à papier, puis sont acheminées vers l'installation de traitement 1 par un tapis transporteur 6, une bande de convoyage ou similaire. Ces matières ultimes D sont chargées en humidité selon un taux au moins égal à 50% et 5 de préférence compris entre 70 et 80%. Selon la qualité ou la pureté des balles B de vieux papiers et cartons recyclés qui arrivent dans les papeteries, les matières ultimes M issues des pulpeurs 2 sont plus ou moins chargées en contaminants tels (les matières plastiques, des films (les PVC, des 10 polystyrènes, des colles, des encres, des métaux, de la ferraille, du bois, des fils de fer ou similaires. Dans la suite de la description, on utilise le terme générique « matières synthétiques MS » pour désigner toutes les matières non cellulosiques et non métalliques contenues dans les matières ultimes M et pouvant comporter d'une manière générale toutes les matières synthétiques et les matières plastiques sous 15 forme de film ou non, et en particulier toutes les matières synthétiques organiques, telles que le polyamide, le polyester, la chlorofibre, les acryliques, les vinyliques, les élastomères, les aramides, les polypropylènes, les polyéthylènes, les polylactiques, les polyurécs, les polyuréthanes, et toutes les matières synthétiques minérales, telles que les fibres de verre, les fibres de carbone, les fibres de bore, etc. ces listes n'étant bien 20 entendu pas exhaustives. On utilise également le terme « matières métalliques MM » pour désigner toutes les matières non cellulosiques et non synthétiques contenues dans les matières ultimes M et pouvant comporter d'une façon générale le fer et ses alliages, l'aluminium et ses alliages, le cuivre et ses alliages, et en particulier tous éléments métalliques de classification de MENDELEIEV. On utilise enfin le terme 25 « matières cellulosiques MS » pour désigner toutes les matières non synthétiques et non métalliques dans les matières ultimes M et pouvant comporter par exemple du bois, des fibres de cellulose, de la paille, du coton, etc. cette liste n'étant pas exhaustive. Ainsi les matières ultimes M peuvent contenir au moins une fraction de matières cellulosiques MC, une fraction de matières synthétiques MS et une fraction 30 de matières métalliques MM. Il arrive que lors de la désintégration des balles B dans 12 les pulpeurs, une partie des matières ultimes M sous forme de fibres, fils, films, câbles, etc. s'entremêle et forme un ou plusieurs torons T qui, compte tenu de leurs dimensions, ne peuvent pas être évacués par le conduit de vidange 4 et sont extraits de la cuve par son ouverture en partie supérieure au moyen d'un grappin 7. Les 5 torons T sont acheminés vers l'installation de traitement 1 par un tapis transporteur 6, une bande de convoyage ou similaire. Dans l'exemple représenté, qui se veut être le plus exhaustif possible, l'installation de traitement 1 comporte : 10 - une première trémie 10 agencée pour recevoir les torons T, et située en amont d'un premier poste de broyage et/ou de déchiquetage 11, - un premier poste de broyage et/ou de déchiquetage 11 agencé pour réduire les torons T en parcelles calibrées selon un premier calibre C l , - une deuxième trémie 12 agencée pour recevoir d'une part les torons réduits en 15 parcelles Tc_ et d'autre part les matières ultimes M chargées en humidité issues des pulpeurs 2, cette deuxième trémie 12 étant située en aval du premier poste de broyage et/ou de déchiquetage 11 et en amont d'un second poste de broyage et/ou de déchiquetage 13, - un second poste de broyage et/ou de déchiquetage 13 agencé pour mélanger et 20 réduire les torons en parcelles Tel et les matières ultimes M humides selon un second calibre C2 inférieur au premier calibre Cl, - un convoyeur vibrant 14 situé en aval du second poste de broyage et/ou de déchiquetage 13 et agencé pour répartir et étaler les matières ultimes mélangées réduites en parcelles MC2 sur toute la largeur dudit convoyeur en 25 vue de faciliter les opérations de tri qui suivent, - un premier poste de tri métallique 15, disposé au-dessus et perpendiculairement au convoyeur vibrant 14, et agencé pour extraire par attraction magnétique les parcelles de matières métalliques MM magnétiques contenues dans les matières ultimes MC2, 13 - un premier tapis transporteur 16 situé en aval du premier poste de tri métallique 15 et en amont d'un poste de nettoyage 17 des métaux agencé pour acheminer les parcelles de matières métalliques MM magnétiques contenues dans les matières ultimes MC2, 5 - un poste de nettoyage 17 des métaux, agencé pour débarrasser lesdites parcelles de matières métalliques MM magnétiques contenant encore des matières cellulosiques MC et des matières synthétiques MS, - un deuxième tapis transporteur 18 situé en aval du poste de nettoyage 17 et agencé pour acheminer les parcelles de matières métalliques MM 10 magnétiques (ferreux) propres ou pures dans un bac de récupération 19 en vue de leur recyclage par exemple en sidérurgie ou similaire selon leur nature, - un troisième tapis transporteur 20 situé en aval du poste de nettoyage 17 des métaux et en amont de la seconde trémie 12, et agencé pour remettre en circulation dans l'installation de traitement I les parcelles de matières 15 métalliques MM magnétiques impropres contenant encore des matières cellulosiques MC et des matières synthétiques MS, - un second poste de tri métallique 21 situé en aval du convoyeur vibrant 14, et agencé pour extraire par répulsion magnétique les parcelles de matières métalliques MM amagnétiques (non ferreux) contenues dans les matières 20 ultimes MC2, - un bac de récupération 22 situé en aval du second poste de tri métallique 21 et agencé pour récupérer les parcelles de matières métalliques MM amagnétiques (non ferreux) en vue de leur recyclage par exemple en sidérurgie ou similaire selon leur nature, 25 - une troisième trémie 23 située en aval du second poste de tri métallique 21 et agencée pour récupérer les parcelles de matières de cellulosiques MC et de matières synthétiques MS contenues dans les matières ultimes MC2 débarrassés de toutes les parcelles de matières métalliques MM, - un poste de tri cellulosique 24 situé en aval de la troisième trémie 23 et 30 agencé pour séparer par densité les parcelles de matières de cellulosiques MC 14 des parcelles de matières synthétiques MS contenues dans les matières ultimes MC2, en vue de leur recyclage dans le circuit de préparation de la pâte à papier des papeteries, - un poste de tri synthétique 25 situé en aval du poste de tri cellulosique 24 et 5 agencé pour séparer par densité les parcelles de matières synthétiques MS contenues dans les matières ultimes MC2, en vue de leur recyclage en plastur2ie ou similaire selon leur nature, - un bac de récupération 26 des déchets ultimes DU situé en aval du poste de tri synthétique 25 correspondants aux matières ultimes M non valorisables. 10 L'invention n'est pas limitée à cet exemple d'installation de traitement 1, qui se veut exhaustive, étant donné que selon la composition des matières ultimes M, la présence de l'un ou l'autre poste n'est peut-être pas indispensable. A titre d'exemple, la première trémie 10 et le premier poste de broyage 11 peuvent ne pas être présents si 15 les matières ultimes M sont exemptes de torons T. De même un des postes de tri métallique 15, 21 peut ne pas être présent si les matières ultimes M sont exempts de matières métalliques magnétiques ou amagnétiques. Ensuite, la représentation schématique de l'installation de traitement 1 à la figure 1 20 n'illustre pas tous les moyens permettant le cheminement des matières ultimes M d'un poste à l'autre. Ce cheminement peut être réalisé pour tout moyen de transport adéquat tel que des tapis transporteurs, des goulottes, des conduits, et similaires. Ces moyens de transport sont adaptés en fonction des postes à charger et à décharger, de la configuration que l'on souhaite donner à l'installation de traitement 1 et de 25 l'encombrement disponible. De même, la représentation schématique de l'installation de traitement I à la figure 1 n'illustre pas le circuit d'eau qui permet la récupération de l'eau issue des matières ultimes M au niveau des différents postes de traitement notamment au poste de tri cellulosique 24. Ce circuit de recyclage de l'eau issue des matières ultimes M et réinjectée dans ces matières ultimes M évite ainsi l'apport 30 d'eau additionnelle. Ce circuit peut être en outre raccordé au circuit de recyclage de 15 Peau issue du processus industriel des papeteries et/ou au réseau d'eau pour pouvoir faire un appoint d'eau si le taux d'humidité des matières ultimes M devait être insuffisant. 5 Cette installation de traitement 1 a l'avantage de pet-mettre la séparation entre les fibres ou matières cellulosiques MC, les matières synthétiques MS et les matières métalliques MM, sans apport d'eau ou avec peu d'apport d'eau, et sans apport d'énergie superflue, afin de pouvoir valoriser dans un circuit de recyclage chacune de ces matières. Notamment les matières cellulosiques MC peuvent être recyclées 10 immédiatement en les réinjectant directement dans le circuit de préparation de la pâte à papier de la papeterie lorsque l'installation de traitement 1 fait partie intégrante de la papeterie. Bien entendu, l'installation de traitement 1 peut être séparée, voire distante de la papeterie. Dans ce cas, il faut prévoir des moyens de conditionnement et de transport adéquats des matières ultimes D d'une part et des différentes matières 15 triées issues de ces matières ultimes D. Les différents postes constituant l'installation de traitement 1 décrite en référence à la figure 1 vont à présent être décrits en référence à des exemples de réalisation préférés. 20 En référence à la figure 2, le premier poste de broyage et/ou de déchiquetage 11 comporte au moins un broyeur et/ou déchiqueteur à métaux 110 d'un type connu et particulièrement adapté pour broyer, déchiqueter et cisailler des masses métalliques, telles que les torons T issus des matières ultimes M afin de les transformer en 25 parcelles d'un premier calibre Cl. Dans la suite de la description, le terme « broyeur » couvre aussi bien les broyeurs que les déchiqueteurs qui font sensiblement le même travail. Ce broyeur à métaux 110 comporte de manière connue un rotor de cisaillement 111 pourvu de lames tranchantes, coopérant avec des contre-lames tranchantes 112 prévues sur un châssis fixe. Son rotor de cisaillement 111 est 30 prévu pour tourner à faible vitesse et par exemple à une vitesse de l'ordre de 20 tr/mn 16 et pour développer une forte puissance de l'ordre de 250kW grâce à son entrainement par un moteur hydraulique, sans que ces valeurs ne soient limitatives. Il comporte une bouche d'entrée 113 prévue en amont du rotor de cisaillement 111 et sur laquelle est disposée la première trémie 10, ainsi qu'une bouche de sortie 114 prévue en aval 5 dudit rotor pour créer un flux de matière qui sc déplace sous l'effet de la gravité perpendiculairement à l'axe de rotation du rotor de cisaillement 111. Ce broyeur à métaux 11() est conçu pour admettre à l'entrée des torons T dont la plus grande dimension est au plus égale à 600mm. Il est spécialement complété par une grille tranchante 115 fixe, située en aval du rotor de cisaillement 111 et en amont (le la 10 bouche de sortie 114, et agencée pour définir le premier calibre Cl des parcelles obtenues après broyage. Ainsi, les torons T sont déchiquetés en parcelles dont la plus grande dimension est au plus égale à 250mm. Ces valeurs sont données à titre d'exemple et ne sont pas limitatives. 15 En référence à la figure 3, le second poste de broyage et/ou de déchiquetage 13 comporte au moins un broyeur et/ou déchiqueteur universel 130 d'un type connu et particulièrement adapté pour broyer, déchiqueter et cisailler tout type de matières, telles que celles contenues dans les matières ultimes M chargées en humidité, additionnées des torons réduits en parcelles Tcl afin de transformer ces matières 20 ultimes mélangés en parcelles d'un second calibre C2 inférieur au premier calibre Cl. Là encore et dans la suite de la description, le terme « broyeur » couvre aussi bien les broyeurs que les déchiqueteurs qui font. sensiblement le même travail. Ce broyeur universel 130 comporte de manière connue un rotor de cisaillement 131 pourvu de lames tranchantes, coopérant avec des contre-lames tranchantes 132 25 prévues sur un châssis fixe. Son rotor de cisaillement 131 est prévu pour tourner à une vitesse supérieure à celle du broyeur à métaux 110, par exemple de l'ordre de 300 temn, et pour développer une puissance un peu moins forte que celle du broyeur à métaux 110, de l'ordre de 220kW grâce à son entrainement par deux moteurs électriques combinés, sans que ces valeurs ne soient limitatives. Il comporte une 30 bouche d'entrée 133 prévue en amont du rotor de cisaillement 131 et sur laquelle est 17 disposée la deuxième trémie 12, ainsi qu'une bouche de sortie 134 prévue en aval dudit rotor pour créer un flux de matière qui se déplace sous l'effet de la gravité perpendiculairement à l'axe (le rotation (lu rotor de cisaillement 131. Ce broyeur universel 130 est conçu pour admettre à l'entrée des matières dont la plus grande 5 dimension est au plus égale à 250mm. ll est spécialement complété par une grille perforée 135 fixe, située en aval du rotor de cisaillement 131 et en amont de la bouche de sortie 134, et agencée pour définir le second calibre C2 des parcelles obtenues après broyage. Ainsi, les matières ultimes mélangés M et Tc sont déchiquetés en parcelles dont la plus grande dimension est au plus égale à 80mm. 10 Ces valeurs sont données à titre d'exemple et ne sont pas limitatives. Toutefois, le choix du second calibre C2 détermine la qualité des opérations de tri qui suivent. Il ne doit pas être trop gros (au-delà de 100-120mm) pour permettre la séparation par densité entre les matières cellulosiques MC et les matières synthétiques MS au poste de tri cellulosique 24. 11 ne doit pas être trop petit (en-deçà de 40-50mm) pour éviter 15 le colmatage des matières synthétiques MS aux matières cellulosiques MC au poste de tri cellulosique 24. A la sortie du second poste de broyage 13, les matières ultimes mélangés réduits en parcelles Mc2 sont déversées sur un convoyeur vibrant 14 d'un type connu, sur 20 lequel les parcelles de matières mélangées vont sous l'effet des vibrations s'étaler et se répartir en couche mince sur toute la largeur du convoyeur pour permettre une séparation efficace de la fraction de matières métalliques MM des autres fractions de matières synthétiques MS et cellulosiques MC. 25 En fonction de la nature des matières métalliques MM connues dans les matières ultimes M, la séparation de la fraction de matières métalliques MM peut être réalisée au moyen de deux postes de tri 15, 21 pour dissocier parmi les matières métalliques MM, les matières métalliques magnétiques ou ferromagnétiques, et les matières métalliques non-magnétiques ou amagnétiques ou non-ferreuses. En référence à la 30 figure 1, le premier poste de tri métallique 15 comporte au moins un séparateur 18 magnétique, connu sous la dénomination « overband », qui permet le tri des matières métalliques magnétiques. Un système magnétique fixe, tel qu'un aimant permanent, est situé à l'intérieur d'un châssis autour duquel tourne une bande d'évacuation entraînée par un motoréducteur. Le séparateur magnétique est placé au-dessus du 5 convoyeur vibrant 14 et de préférence perpendiculairement à son sens de défilement. Sous l'effet de l'attraction magnétique, les parcelles de matières ferromagnétiques véhiculées par le convoyeur vibrant 14 sont entraînées hors du convoyeur vibrant 14. Dès que l'attraction magnétique cesse, elles retombent alors, soit dans une trémie, soit sur le premier tapis transporteur 16. 10 Les parcelles de matières mélangées qui restent sur le convoyeur vibrant 14 et qui ont été débarrassées des parcelles de matières fen-omagnétiques, sont ensuite déversées sur une bande transporteuse équipée du second poste de tri métallique 21. Toujours en référence à la figure 1, le second poste de tri métallique 21 comporte au moins un 15 séparateur à courants de Foucault qui permet le tri des matières métalliques amagnétiques. Un séparateur à courants de Foucault utilise un inducteur de champ magnétique variable disposé à proximité de la bande transporteuse pour séparer les parcelles de matières réagissant à un flux électromagnétique des autres. Plus précisément, les parcelles de matières métalliques amagnétiques, telles que 20 l'aluminium, le magnésium, etc... sont éjectées et tombent dans un bac de récupération 22, et les parcelles de matières synthétiques sont inertes et tombent de la bande transporteuse sous l'effet de la gravité, soit dans un bac de récupération, soit dans une troisième trémie 23. Les parcelles de matières métalliques amagnétiques contenues dans le bac de récupération 22 vont pouvoir être valorisées et recyclées au 25 travers de filières dédiées. Les parcelles de matières métalliques magnétiques, niées au premier poste de tri métallique 15, vont encore subir un nettoyage pour les débarrasser des éventuelles parcelles de matières synthétiques et cellulosiques restées collées afin de garantir leur 30 pureté. Le poste de nettoyage 17 comporte au moins un crible nettoyeur pourvu d'une 19 toile vibrante perforée à un calibre correspondant au second calibre C2. Sous l'effet des vibrations, les parcelles de matières métalliques rebondissent et s'entrechoquent provoquant le décollement des autres parcelles de matières non métalliques. Les parcelles de matières métalliques propres tombent à travers la toile vibrante perforée 5 sur un deuxième tapis transporteur 18 puis dans un bac de récupération 19, et vont pouvoir être valorisées et recyclées directement en sidérurgie. Les autres parcelles de matières non métalliques ainsi que les parcelles de matières métalliques magnétiques impropres sont évacuées via le troisième tapis transporteur 20 et renvoyées dans la deuxième trémie 12 alimentant le second poste de broyage 13 pour subir une 10 nouvelle fois l'opération de broyage. Le poste de tri cellulosique 24 comporte au moins une centrifugeuse 240 alimentée par les matières ultimes réduites en parcelles MC2, totalement débarrassées de la fraction de matières métalliques MM. L'exemple représenté à la figure 1 montre 15 plusieurs centrifugeuses 240 en parallèle, et notamment trois unités. Bien entendu cet exemple n'est pas limitatif, le nombre de centrifugeuses pouvant varier en fonction du volume de matières ultimes à traiter. Les matières ultimes MC2 ne comportent que la fraction de matières synthétiques MS et la fraction de matières cellulosiques MC. Elles sont acheminées de la troisième trémie 23 située en aval des postes de tri 20 métallique 15, 21, à l'intérieur de la centrifugeuse 240 par une vis d'alimentation 241, qui peut être une vis d'Archimède ou similaire. La centrifugeuse 240 est également alimentée avec l'eau recyclée qui provient des matières ultimes M, et éventuellement du processus industriel des papeteries, et le cas échéant du réseau d'eau. Elle est conçut pour séparer la fraction de matières synthétiques MS de ladite 25 fraction de matières cellulosiques MC par leur densité (poids volumétrique), de sorte que la fraction de matières synthétiques MS plus légère est récupérée par aspiration et la fraction de matières cellulosiques MC plus lourde et mélangée à l'eau est récupérée par gravité. Pour permettre une séparation optimale, le taux d'humidité des matières ultimes MC2 est important, et doit être au moins compris entre 60 et 80% et 30 de préférence entre 68 et 70%. De même, pour permettre une séparation optimale, le 20 calibre des parcelles de matières est important. Il ne doit pas être trop petit pour éviter que les parcelles de matières synthétiques MS et cellulosiques MC ne s'agglomèrent entre elles dans une pâte ou une boue, et il ne doit pas être trop grand pour pouvoir séparer les parcelles de matières synthétiques MS des matières 5 cellulosiques MC, comme évoqué précédemment. Cc poste de tri cellulosique 24 constitue ainsi l'élément principal de l'installation de traitement 1 selon l'invention car il permet de récupérer jusqu'à 99,9% des matières cellulosiques MC contenues dans les matières ultimes M grâce au broyage et au tri des matières ultimes M effectués en amont. 10 En référence plus particulièrement aux figures 4 à 6, la centrifugeuse 240 comporte un tambour 242 fixe dans lequel débouche la vis d'alimentation 241, et un tamis 243 en partie inférieure définissant un troisième calibre C3 inférieure au deuxième calibre C2. Ce troisième calibre C3 peut être compris entre 4 et 8mm et de préférence égal à 15 6mm, sans que ces valeurs ne soient limitatives. Elle comporte en outre un rotor 244 mobile en rotation à l'intérieur du tambour 242 et agencé pour tourner à grande vitesse par exemple entre 900 et 1000 tr/mn. Ce rotor 244 est équipé de pales de battage 245 et d'un racloir 246. Lorsque le rotor 244 tourne, les pales de battage 245 ont pour effet de brasser les matières ultimes MC2, de les frapper et de les séparer par 20 leur densité en faisant tomber les matières les plus lourdes, à savoir les matières cellulosiques MC, dans le fond du tambour 242 en direction du tamis 243, et en maintenant en suspension les matières les plus légères, à savoir les matières synthétiques MS. Pendant ce temps, le racloir 246, qui en contact avec la paroi intérieure du tambour 242, a pour effet de forcer les matières cellulosiques MC à 25 passer à travers du tamis 243 tout en assurant le décolmatage automatique du tamis 243. Les matières cellulosiques réduites MCC3 et chargées d'eau forment une pâte qui est extraite de la centrifugeuse 240 par un conduit de sortie 247 en direction d'un bac de 30 flottaison 26 puis d'un épurateur 27. Le bac de flottaison 26 a pour but de séparer les 21 matières légères flottantes susceptibles d'être contenues et/ou agglomérées dans la pâte, comme du polystyrène, du bois, etc. des fibres de cellulose. Et l'épurateur 27 permet d'épurer les fibres de cellulose afin d'enlever les derniers contaminants avant de renvoyer les fibres de cellulose sous forme de pulpe P dans le circuit de 5 préparation de la pâte à papier des papeteries. L'installation de traitement 1 peut comporter en outre une cuve additionnelle 31, appelée « cuvier », qui reçoit la pâte du bac de flottaison 26 et de l'eau du processus industriel de papeterie afin d'adapter la concentration en eau de la pâte pour le fonctionnement de l'épurateur 27. 10 Les autres matières restantes, sous la terminologie matières synthétiques MS, sont extraites de la centrifugeuse 240 par une centrale d'aspiration 248 raccordée au tambour 242 par un conduit d'extraction 249 en direction d'un poste de tri synthétique 25. Ce poste de tri synthétique 25 comporte au moins un séparateur à air, d'un type connu, qui a pour but de séparer les matières synthétiques MS par leur 15 poids. L'exemple représenté à la figure 1 montre plusieurs postes de tri synthétiques 25 permettant plusieurs niveaux de tri, dont trois postes en parallèle à la sortie des centrifugeuses 240 assurant un premier niveau de tri, et un poste en aval assurant un second niveau de tri. Bien entendu cet exemple n'est pas limitatif, le nombre de postes de tri synthétiques 25 et le nombre de niveaux de tri pouvant varier en 20 fonction du volume à traiter. Les parcelles de matières synthétiques lourdes, telles que par exemple les polychlorures de vinyle (PVC), les polystyrènes haute densité (PSHD), etc..., tombent dans une goulotte et sont collectées dans un bac de récupération 28 pour un traitement ultérieur dans une filière dédiée qui ne fait partie de l'invention. Et les parcelles de matières synthétiques légères, telles que les 25 polypropylènes, polyéthylènes, polystyrènes expansés, etc..., sont entraînées dans un flux d'air et envoyées dans un compacteur 29, d'un type connu, où elles passent entre deux disques qui, par friction, vont chauffer la matière synthétique pour la compacter et en conséquence réduire son volume. Une circulation d'air permet de maintenir la température à une valeur choisie en fonction de la matière synthétique à compacter. 30 L'installation de traitement 1 comporte en outre un broyeur granulatcur 30, d'un type 22 connu, en aval du compacteur 29, pour transformer la matière synthétique compactée en granulés de granulométrie homogène, qui sont ensuite conditionnés dans des grands sacs souples, appelés big-bags, ou similaire, en vue d'être valorisées et recyclées en plasturgie, notamment en extrusion. 5 Possibilités d'application industrielle : L'installation de traitement 1 selon l'invention est bien entendu industrialisable et peut. constituer une ou plusieurs lignes de traitement, intégrées ou non dans le 10 processus industriel des papeteries. Elle peut également être étendue à d'autres industries non papetières qui cherchent à réduire leurs coûts d'évacuation des matières ultimes produites. Il apparait clairement de cette description que l'installation de traitement 1 et son 15 procédé de traitement associé répondent aux objectifs fixés, à savoir une solution industrielle écologique et économique, permettant de recycler et de valoriser la quasi-totalité des matières ultimes de papeteries, faisant ainsi entrer les industries notamment papetières dans le cercle vertueux de l'économie circulaire. 20 La présente invention n'est pas limitée à l'exemple de réalisation décrit mais s'étend REVENDICATIONS1. Procédé de traitement des matières ultimes issus de papeteries, ces matières ultimes (M) étant récupérées à la sortie de machines de désintégration, appelées pulpcurs (2), agencées pour déchiqueter, désintégrer, triturer des vieux papier et cartons recyclés pour en extraire une pulpe (P) composée de fibres cellulosiques et d'eau qui va alimenter un circuit de préparation de la pâte à papier, ces matières ultimes (M) comportant encore des fibres cellulosiques contaminées par des matières diverses contenant au moins une fraction de matières métalliques (MM), une fraction de matières synthétiques (MS) et une fraction de matières cellulosiques (MC), procédé caractérisé en ce que l'on récupère lesdites matières ultimes (M) chargées en humidité à plus de 50% en masse, en ce que l'on effectue les opérations de traitement dudit procédé sur lesdites matières ultimes (M) chargées en humidité, et en ce que, parmi lesdites opérations de traitement, l'on procède chronologiquement au moins aux opérations suivantes : 1) Broyage et/ou déchiquetage desdites matières ultimes (M) chargées en humidité en parcelles calibrées, 2) séparation mécanique de ladite fraction de matières métalliques (MM) desdites matières ultimes (M). afin de pouvoir la valoriser au moins en partie en sidérurgie, 3) séparation mécanique de ladite fraction de matières synthétiques (MS) de ladite fraction de matières cellulosiques (MC), afin de pouvoir la valoriser au moins en plasturgic, et 4) séparation mécanique des fibres cellulosiques de ladite fraction de matières cellulosiques (MC), afin de pouvoir les valoriser en les réinjectant dans ledit circuit de préparation de la pâte à papier des papeteries. 24 2. Procédé selon la revendication 1, caractérisé en ce que l'on récupère lesdites matières ultimes (M) chargées en humidité à hauteur de 70 à 80% en masse. 3. Procédé selon la revendication 1, dans lequel lesdites matières ultimes comportent en outre des torons (T) formés à partir de matières métalliques filaires et extraits desdits pulpeurs (2), caractérisé en ce que, parmi lesdites opérations de traitement, l'on procède à une première opération de broyage et/ou déchiquetage desdits torons (T) en parcelles d'un premier calibre (Cl) correspondant. à une dimension maximale comprise entre 150 et 300mm, et de préférence égale à 250mm, et en ce que l'on ajoute lesdits torons réduits en parcelles (Tel) dans lesdites matières ultimes (M) chargées en humidité. Procédé selon l'une quelconque des revendications précédentes, caractérisé en ce que l'on procède à une seconde opération de broyage et/ou déchiquetage desdites matières ultimes (M, ) en parcelles d'un deuxième calibre (C2), inférieur au premier calibre (CI), et correspondant à une dimension maximale comprise entre 60 et 100mm, et de préférence égale à 80mm. Procédé selon la revendication 4, caractérisé en cc que l'on procède à une première opération de séparation desdites matières ultimes réduites en parcelles (Mc24, dans laquelle on sépare mécaniquement ladite fraction de matières métalliques (MM) des autres fractions de matières synthétiques (MS) et cellulosiques (MC). Procédé selon la revendication 5, caractérisé en ce que, pour effectuer ladite première opération de séparation, l'on utilise la différence de magnétisme desdits matériaux, et l'on procède en deux étapes dans lesquelles on sépare d'une part les parcelles de matières métalliques (MM) magnétiques, et d'autre part les parcelles de matières métalliques (MM) amagnétiques. 4.5. 25 6. 30 7. Procédé selon l'une quelconque des revendications 5 ou 6, caractérisé en cc qu'après ladite première opération de séparation, l'on effectue une étape de nettoyage par vibration mécanique pour débarrasser lesdites parcelles de matières métalliques (MM) magnétiques et/ou amagnétiques des autres 5 matières cellulosiques (MC) et synthétiques (MS) restantes, et l'on récupère ladite fraction de matières métalliques (MM) nettoyée pour la valoriser dans des filières dédiées. 8. Procédé selon la revendication 4, caractérisé en ce que l'on procède à une 10 seconde opération de séparation desdites matières ultimes réduites en parcelles (MC2) débarrassées de ladite fraction de matières métalliques (MM), dans laquelle on sépare ladite fraction de matières cellulosiques (MC) de l'autre fraction de matières synthétiques (MS). 15 9. Procédé selon la revendication 8, caractérisé en ce que, pour effectuer la seconde opération de séparation, l'on utilise la différence de densité massique desdits matériaux, et l'on récupère d'une part la fraction de matières cellulosiques (MC) qui tombe par gravité, et d'autre part la fraction de matières synthétiques (MS) qui reste en suspension par aspiration. 20 10. Procédé selon la revendication 9, caractérisé en ce que l'on procède par centrifugation en présence d'eau et par battage simultané, ladite fraction de matières cellulosiques (MC) chargée en eau tombant à travers un tamis d'un troisième calibre (C3) inférieur au deuxième calibre (C2), et correspondant à 25 une dimension maximale comprise entre 4 et 8mm et de préférence égale à 6mm, et en cc que l'on achemine la fraction de matières cellulosiques réduite (MCc3) vers ledit circuit de préparation de la pâte à papier des papeteries. 11. Procédé selon la revendication 9, caractérisé en ce que l'on achemine la fraction de matières synthétiques (MS) vers un compacteur (29) et un broyeur granulateur (30) pour les valoriser. 26 12. Procédé selon la revendication 11, caractérisé en ce que, préalablement, l'on sépare la fraction lourde de la fraction légère desdites matières synthétiques (MS). 5 13. Installation de traitement ( 1 ) des matières ultimes issues de papeteries, ces matières ultimes (M) étant récupérées à la sortie de machines de désintégration, appelées pulpeurs (2), agencées pour déchiqueter, désintégrer, triturer des vieux papier et cartons recyclés pour en extraire une pulpe (P) 10 composée de fibres cellulosiques et d'eau qui va alimenter un circuit de préparation de la pâte à papier, ces matières ultimes (M) comportant encore des fibres cellulosiques contaminées par des matières diverses contenant au moins une fraction de matières métalliques (MM), une fraction de matières synthétiques (MS) et une fraction de matières cellulosiques (MC), installation 15 caractérisée en ce qu'elle est agencée pour mettre en oeuvre le procédé de traitement selon l'une quelconque des revendications précédentes et pour travailler sur des matières ultimes (M) chargées en humidité à plus de 50% en masse et de préférence entre 70 et 80% en masse, et en ce qu'elle comporte au moins : 20 1) un poste de broyage et/ou de déchiquetage (11, 13) agencé pour broyer et/ou déchiqueter lesdites matières ultimes (M) chargées en humidité en parcelles calibrées, 2) un poste de tri métallique (15, 21) agencé pour séparer mécaniquement ladite fraction de matières métalliques (MM) desdites 25 matières ultimes (M), afin de pouvoir la valoriser au moins en partie en sidérurgie, 3) un poste de tri cellulosique (24) agencé pour séparer mécaniquement ladite fraction de matières synthétiques (MS) afin de pouvoir la valoriser au moins en plasturgie, de ladite fraction de matières 27 cellulosiques (MC), afin de pouvoir les valoriser en les réinjectant dans ledit circuit de préparation de la pâte à papier des papeteries. 14. Installation selon la revendication 13, lesdites matières ultimes comportant en 5 outre des torons (T) formés à partir de matières métalliques filaires et extraits desdits pulpeurs (2), caractérisée en ce que ladite installation comporte au moins un premier poste de broyage et/ou de déchiquetage (11) agencé pour broyer et/ou déchiqueter lesdits torons (T) en parcelles d'un premier calibre (Cl), dont la dimension maximale est comprise entre 150 et 300mm, et de 10 préférence égale à 250mm, et des moyens pour ajouter lesdits torons réduits en parcelles (TC) dans les matières ultimes (M) chargées en humidité. 15. Installation selon la revendication 14, caractérisée en ce que ledit premier poste de broyage et/ou de déchiquetage (11) comporte au moins un broyeur 15 et/ou un déchiqueteur à métaux (110) pourvu d'un rotor de cisaillement (1 1 1 ) complété par une grille tranchante (115) fixe située en aval dudit rotor de cisaillement et définissant ledit premier calibre (C1). 16. Installation selon la revendication 15, caractérisée en cc que le rotor de 20 cisaillement (111) dudit broyeur et/ou déchiqueteur à métaux (110) est agencé pour tourner à une faible vitesse de rotation de l'ordre de 20 tr/mn, déployer une forte puissance de l'ordre de 250kW ; et traiter des torons (T) dont la dimension maximale est inférieure ou égale à 600mm. 25 17 Installation selon l'une quelconque des revendications 13 à 16, caractérisée en ce qu'elle comporte au moins un second poste de broyage et/ou de déchiquetage (13) agencé pour déchiqueter lesdites matières ultimes (M, TC1) en parcelles d'un deuxième calibre (C2) inférieur au premier calibre (Cl), dont la dimension maximale est comprise entre 60 et 100mm, et de 30 préférence égale à 80mm. 28 18..Installation selon la revendication 17, caractérisée en ce que ledit second poste de broyage et/ou de déchiquetage (13) comporte au moins un broyeur et/ou déchiqueteur universel (130) pourvu d'un rotor de cisaillement (131) et complété par une grille perforée (135) fixe située en aval dudit rotor de 5 cisaillement (131) et définissant ledit deuxième calibre (C2). 19. Installation selon la revendication 17, caractérisée en ce que ledit poste de tri métallique comporte un premier poste de tri métallique (15) comportant au moins un séparateur par champ magnétique agencé pour séparer desdites 10 matières ultimes réduits (MC2), ladite fraction de matières métalliques (MM) magnétiques des autres fractions de matières métalliques (MM) amagnétiques, synthétiques (MS) et cellulosiques (MC). 20. Installation selon la revendication 17, caractérisée en ce que ledit poste de tri 15 métallique comporte un second poste de tri métallique (21) comportant au moins un séparateur par courant de Foucault agencé pour séparer desdites matières ultimes réduits (Mc2), ladite fraction de matières métalliques (MM) amagnétiques des autres fractions de matières métalliques (MM) magnétiques, synthétiques (MS) et cellulosiques (MC). 20 21. Installation selon l'une quelconque des revendications 20 et 21, caractérisée en ce qu'elle comporte au moins un convoyeur vibrant (14) en aval dudit second poste de broyage (13), et en ce que ledit premier poste de tri métallique (15) et/ou ledit second poste de tri métallique (21) sont situés sur 25 le trajet dudit convoyeur vibrant (14). 22. Installation selon la revendication 21, caractérisée en cc qu'elle comporte, en aval dudit premier poste de tri métallique (15) et/ou dudit second poste de tri métallique (21), un poste de nettoyage (17) pourvu d'un tapis vibrant perforé 30 agencé pour débarrasser la fraction de matières métalliques (MM) des autres fractions de matières synthétiques (MS) et cellulosiques (MC) restantes. 29 23. Installation selon la revendication 13, caractérisée en ce que ledit poste (le tri cellulosique (24) comporte au moins une centrifugeuse (240) alimentée par de l'eau et par lesdites matières ultimes réduits (MC2) débarrassées de ladite 5 fraction de matières métalliques (MM), ladite centrifugeuse étant agencée pour séparer ladite fraction de matières synthétiques (MS) de ladite fraction de matières cellulosiques (MC) par différence de densité massique, de sorte que ladite fraction de matières synthétiques (MS) est récupérée par aspiration et. ladite fraction de matières cellulosiques (MC) mélangée à l'eau est 10 récupérée par gravité. 24 Installation selon la revendication 23, caractérisée en ce que ladite centrifugeuse (240) comporte un tambour (242) fixe pourvu dans sa partie inférieure d'un tamis (243) calibré d'un troisième calibre (C3) inférieur au 15 second calibre (C2), un rotor (244) tournant dans ledit tambour (242) et pourvu de pales de battage (245) et d'un racloir (246), lesdites pales de battage (245) étant agencées pour séparer par battage ladite fraction de matières synthétiques (MS) de ladite fraction de matières cellulosiques (MC), et ledit racloir (246) étant agencé pour forcer le passage de ladite fraction de 20 matières cellulosiques (MC) au travers dudit tamis (243) destinée à être valorisée et recyclée dans ledit circuit de préparation de la pâte à papier des papeteries. 25. Installation selon la revendication 24, caractérisée en ce que ledit tamis (243) 25 définit un troisième calibre (C3) dont la dimension maximale est comprise entre 4 et 8mm et de préférence égale à 6mm. 26. Installation selon la revendication 24, caractérisée en ce que ledit rotor (244) est agencé pour tourner à grande vitesse entre 900 et 1000 tr/mn. 30 30 27. Installation selon la revendication 23, caractérisée en cc qu'elle comporte, en aval dudit poste de tri cellulosique (24), un compacteur (29) agencé pour traiter ladite fraction de matières synthétiques (MS) pour qu'elle soit valorisée. 28. Installation selon la revendication 27, caractérisée en ce qu'elle comporte en amont dudit compacteur (29), un poste de tri synthétique (25) agencé pour séparer par différence de densité massique la fraction lourde de la fraction légère desdites matières synthétiques (MS). 5 10